【手続補正書】
【提出日】平成30年2月14日(2018.2.14)
【手続補正１】
【補正対象書類名】明細書
【補正対象項目名】０３０４
【補正方法】変更
【補正の内容】
【０３０４】
分かる通り、本発明に係る化合物（Ａ）を含有する組成物は、本発明に係る化合物（Ａ）を含有しない組成物に比べて、圧縮強度（ＣＳ  ２）に関して特に優れている。本発明の実施態様の一部を以下の項目［１］−［１５］に記載する。
［項目１］
歯科用組成物であって、
−重合性モノマー（１）、
−反応開始剤成分、
−約２０重量％超の量のフィラー成分（重量％は、前記組成物の全重量に対する）を含み、
前記重合性モノマー（１）が、式（Ｉ）：
【化１】
2017507138.tif 000001
（式中、
Ｂ−Ｏ−Ａ−［−Ｏ−Ｂ’−］ａは、反応性（メタ）アクリレート部分間の結合としての非対称モノマー骨格を表し、
ａ＝０又は１であり、
Ａは、以下から選択され：
【化２】
2017507138.tif 000002
Ａは、常に、アリール−アルキルエーテルとしてＢ及び／又はＢ’に結合し、
Ｂは、以下から選択され：
＊−（ＣＨ２）ｂ−＊、＊−（ＣＨ２−ＣＨ２−Ｏ−ＣＨ２−ＣＨ２）−＊、＊−（ＣＨ２−ＣＨ２−Ｏ−ＣＨ２−ＣＨ２−ＣＨ２）−＊、＊−（ＣＨ２−ＣＨ２−ＣＨ２−Ｏ−ＣＨ２−ＣＨ２−ＣＨ２）−＊、
【化３】
2017507138.tif 000003
Ｂは、常に、アルキルエステルとして前記（メタ）アクリレート反応性部分に結合し、
ｂ＝２〜６であり、
Ｂ’は、＊−（ＣＨ２）ｂ’−＊、＊−（ＣＨ２−ＣＨ２−Ｏ−ＣＨ２−ＣＨ２）−＊、
【化４】
2017507138.tif 000004
から選択され、
Ｂ’は、常に、アルキルエステルとして前記（メタ）アクリレート反応性部分に結合し、
ｂ’＝２〜６であり、
Ｒ＝Ｈ、メチルであり、
Ｘは、Ｈ、メチル、エチル、ヘキシル、ｔｅｒｔ−ブチルから選択され、
「＊」は、その部分がモノマーの別の部分に結合する、モノマーの部分の部位を表す）を特徴とする、歯科用組成物。
［項目２］
前記重合性モノマー（１）が、式（Ｉａ）又は式（Ｉｂ）のいずれか：
【化５】
2017507138.tif 000005
（式中、
Ｂ−Ｏ−Ａ−Ｏ−Ｂ’は、反応性（メタ）アクリレート部分間の結合としての非対称モノマー骨格であり、
Ａは、以下から選択され：
【化６】
2017507138.tif 000006
Ａは、常に、アリール−アルキルエーテルとしてＢ及びＢ’に結合し、
Ｂは、以下から選択され：
＊−（ＣＨ２）ｂ−＊、＊−（ＣＨ２−ＣＨ２−Ｏ−ＣＨ２−ＣＨ２）−＊、＊−（ＣＨ２−ＣＨ２−Ｏ−ＣＨ２−ＣＨ２−ＣＨ２）−＊、＊−（ＣＨ２−ＣＨ２−ＣＨ２−Ｏ−ＣＨ２−ＣＨ２−ＣＨ２）−＊、
【化７】
2017507138.tif 000007
Ｂは、常に、アルキルエステルとして前記（メタ）アクリレート反応性部分に結合し、
ｂ＝２〜６であり、
Ｂ’は、＊−（ＣＨ２）ｂ’−＊、＊−（ＣＨ２−ＣＨ２−Ｏ−ＣＨ２−ＣＨ２）−＊、
【化８】
2017507138.tif 000008
から選択され、
Ｂ’は、常に、アルキルエステルとして前記（メタ）アクリレート反応性部分に結合し、
ｂ’＝２〜６であり、
Ｒ＝Ｈ、メチルであり、
Ｘ＝Ｈ、メチル、エチル、ヘキシル、ｔｅｒｔ−ブチルである）、
又は
【化９】
2017507138.tif 000009
（式中、
Ｂ−Ｏ−Ａは、反応性（メタ）アクリレート部分間の結合としての非対称モノマー骨格であり、
Ａは、以下から選択され：
【化１０】
2017507138.tif 000010
Ａは、常に、アリール−アルキルエーテルとしてＢに結合し、また、常に、アルキルエステルとして前記（メタ）アクリレート反応性部分に結合し、
Ｂは、以下から選択され：
＊−（ＣＨ２）ｂ−＊、＊−（ＣＨ２−ＣＨ２−Ｏ−ＣＨ２−ＣＨ２）−＊、
【化１１】
2017507138.tif 000011
Ｂは、常に、アルキルエステルとして前記（メタ）アクリレート反応性部分に結合し、
ｂ＝２〜６であり、
Ｒ＝Ｈ、メチルであり、
「＊」は、その部分がモノマーの別の部分に結合する、前記モノマーの部分の部位を表す）を特徴とする、項目１に記載の歯科用組成物。
［項目３］
以下の特徴のうちの少なくとも１つ又は全てを特徴とする、項目１又は２に記載の歯科用組成物：
−前記重合性モノマー（１）が、約３００〜約６００の分子量を有し、
−前記重合性モノマー（１）が、２３℃で凝固しない。
［項目４］
前記重合性モノマー（１）が、以下のモノマーのうちの１つ及びこれらの混合物から選択される、項目１〜３のいずれか一項に記載の歯科用組成物。
【化１２】
2017507138.tif 000012
［項目５］
前記重合性モノマー（１）が、以下のモノマーのうちの１つ及びこれらの混合物から選択される、項目１〜４のいずれか一項に記載の歯科用組成物。
【化１３】
2017507138.tif 000013
【化１４】
2017507138.tif 000014
【化１５】
2017507138.tif 000015
【化１６】
2017507138.tif 000016
（Ｒは、常に独立して、Ｈ及びＣＨ３から選択される。）
［項目６］
前記反応開始剤が、放射線硬化反応開始剤、レドックス硬化反応開始剤、熱硬化反応開始剤、及びこれらの混合物から選択される、項目１〜５のいずれか一項に記載の歯科用組成物。
［項目７］
以下の量のそれぞれの成分を含む、項目１〜６のいずれか一項に記載の歯科用組成物：
−重合性モノマー（１）：約１〜約７５重量％、
−反応開始剤：約０．１〜約１０重量％、
−フィラー：約２０〜約９０重量％。
［項目８］
ウレタン部分を含む重合性モノマー（２）を更に含む、項目１〜７のいずれか一項に記載の歯科用組成物。
［項目９］
約１０重量％を超える量の溶媒を含まない、項目１〜８のいずれか一項に記載の歯科用組成物。
［項目１０］
前記接着剤組成物が、硬化前に以下の特徴のうちの少なくとも１つ又は全てを特徴とする、項目１〜９のいずれか一項に記載の歯科用組成物：
−粘度：１００  １／ｓの剪断速度で２３℃にて測定したとき、約０．５〜約２００Ｐａ・ｓ、
−水と接触した場合のｐＨ値：約１〜約９、
−放射線又はレドックス硬化性、
−保存安定性。
［項目１１］
前記接着剤組成物が、硬化後に以下の特徴を特徴とする、項目１〜１０のいずれか一項に記載の歯科用組成物：
−３ｍｍ×３ｍｍ×５ｍｍの寸法を有する試料を用いて、ＩＳＯ  ４０４９に従って求めた圧縮強度：少なくとも約４３０ＭＰａ、
−直径４ｍｍ及び高さ８ｍｍの円筒形試料を用いて、ＤＩＮ  ５３４５４に従って求めた歯科用製剤の圧縮強度：少なくとも約２８０ＭＰａ。
［項目１２］
以下を特徴とする、項目１〜１１のいずれか一項に記載の歯科用組成物：
−約１〜約７５重量％の量の、項目２〜５のいずれか一項に記載の式によって表される重合性モノマー（１）、
−放射線硬化性反応開始剤又はレドックス硬化性反応開始剤から選択される反応開始剤、
−約２０〜約９０重量％の量の、シリカ又はシリカ／ジルコニアフィラー及びこれらの混合物から選択されるフィラー。
［項目１３］
１又は２成分系として提供される、項目１〜１２のいずれか一項に記載の歯科用組成物。
［項目１４］
歯科用充填材、クラウン及びブリッジ材料、インレー、アンレー、ベニア、又は歯科用ミルブランクとしての又はこれらを作製するための、項目１〜１３のいずれか一項に記載の歯科用組成物の使用。
［項目１５］
ラピッドプロトタイピング技術を適用することによって、歯科用クラウン、ブリッジ、アンレー、又はインレー等の歯科用修復材を作製するための、項目１〜１３のいずれか一項に記載の歯科用組成物の使用。
【手続補正２】
【補正対象書類名】特許請求の範囲
【補正対象項目名】全文
【補正方法】変更
【補正の内容】
【特許請求の範囲】
【請求項１】
歯科用組成物であって、
−重合性モノマー（１）、
−反応開始剤成分、
−約２０重量％超の量のフィラー成分（重量％は、前記組成物の全重量に対する）を含み、
前記重合性モノマー（１）が、式（Ｉ）：
【化１】
2017507138.tif 000017
（式中、
Ｂ−Ｏ−Ａ−［−Ｏ−Ｂ’−］ａは、反応性（メタ）アクリレート部分間の結合としての非対称モノマー骨格を表し、
ａ＝０又は１であり、
Ａは、以下から選択され：
【化２】
2017507138.tif 000018
Ａは、常に、アリール−アルキルエーテルとしてＢ及び／又はＢ’に結合し、
Ｂは、以下から選択され：
＊−（ＣＨ２）ｂ−＊、＊−（ＣＨ２−ＣＨ２−Ｏ−ＣＨ２−ＣＨ２）−＊、＊−（ＣＨ２−ＣＨ２−Ｏ−ＣＨ２−ＣＨ２−ＣＨ２）−＊、＊−（ＣＨ２−ＣＨ２−ＣＨ２−Ｏ−ＣＨ２−ＣＨ２−ＣＨ２）−＊、
【化３】
2017507138.tif 000019
Ｂは、常に、アルキルエステルとして前記（メタ）アクリレート反応性部分に結合し、
ｂ＝２〜６であり、
Ｂ’は、＊−（ＣＨ２）ｂ’−＊、＊−（ＣＨ２−ＣＨ２−Ｏ−ＣＨ２−ＣＨ２）−＊、
【化４】
2017507138.tif 000020
から選択され、
Ｂ’は、常に、アルキルエステルとして前記（メタ）アクリレート反応性部分に結合し、
ｂ’＝２〜６であり、
Ｒ＝Ｈ、メチルであり、
Ｘは、Ｈ、メチル、エチル、ヘキシル、ｔｅｒｔ−ブチルから選択され、
「＊」は、その部分がモノマーの別の部分に結合する、モノマーの部分の部位を表す）を特徴とする、歯科用組成物。
【請求項２】
前記重合性モノマー（１）が、式（Ｉａ）又は式（Ｉｂ）のいずれか：
【化５】
2017507138.tif 000021
（式中、
Ｂ−Ｏ−Ａ−Ｏ−Ｂ’は、反応性（メタ）アクリレート部分間の結合としての非対称モノマー骨格であり、
Ａは、以下から選択され：
【化６】
2017507138.tif 000022
Ａは、常に、アリール−アルキルエーテルとしてＢ及びＢ’に結合し、
Ｂは、以下から選択され：
＊−（ＣＨ２）ｂ−＊、＊−（ＣＨ２−ＣＨ２−Ｏ−ＣＨ２−ＣＨ２）−＊、＊−（ＣＨ２−ＣＨ２−Ｏ−ＣＨ２−ＣＨ２−ＣＨ２）−＊、＊−（ＣＨ２−ＣＨ２−ＣＨ２−Ｏ−ＣＨ２−ＣＨ２−ＣＨ２）−＊、
【化７】
2017507138.tif 000023
Ｂは、常に、アルキルエステルとして前記（メタ）アクリレート反応性部分に結合し、
ｂ＝２〜６であり、
Ｂ’は、＊−（ＣＨ２）ｂ’−＊、＊−（ＣＨ２−ＣＨ２−Ｏ−ＣＨ２−ＣＨ２）−＊、
【化８】
2017507138.tif 000024
から選択され、
Ｂ’は、常に、アルキルエステルとして前記（メタ）アクリレート反応性部分に結合し、
ｂ’＝２〜６であり、
Ｒ＝Ｈ、メチルであり、
Ｘ＝Ｈ、メチル、エチル、ヘキシル、ｔｅｒｔ−ブチルである）、
又は
【化９】
2017507138.tif 000025
（式中、
Ｂ−Ｏ−Ａは、反応性（メタ）アクリレート部分間の結合としての非対称モノマー骨格であり、
Ａは、以下から選択され：
【化１０】
2017507138.tif 000026
Ａは、常に、アリール−アルキルエーテルとしてＢに結合し、また、常に、アルキルエステルとして前記（メタ）アクリレート反応性部分に結合し、
Ｂは、以下から選択され：
＊−（ＣＨ２）ｂ−＊、＊−（ＣＨ２−ＣＨ２−Ｏ−ＣＨ２−ＣＨ２）−＊、
【化１１】
2017507138.tif 000027
Ｂは、常に、アルキルエステルとして前記（メタ）アクリレート反応性部分に結合し、
ｂ＝２〜６であり、
Ｒ＝Ｈ、メチルであり、
「＊」は、その部分がモノマーの別の部分に結合する、前記モノマーの部分の部位を表す）を特徴とする、請求項１に記載の歯科用組成物。
【請求項３】
以下の特徴のうちの少なくとも１つ又は全てを特徴とする、請求項１又は２に記載の歯科用組成物：
−前記重合性モノマー（１）が、約３００〜約６００の分子量を有し、
−前記重合性モノマー（１）が、２３℃で凝固しない。
【請求項４】
前記重合性モノマー（１）が、以下のモノマーのうちの１つ及びこれらの混合物から選択される、請求項１〜３のいずれか一項に記載の歯科用組成物。
【化１２】
2017507138.tif 000028
【請求項５】
前記重合性モノマー（１）が、以下のモノマーのうちの１つ及びこれらの混合物から選択される、請求項１〜４のいずれか一項に記載の歯科用組成物。
【化１３】
2017507138.tif 000029
【化１４】
2017507138.tif 000030
【化１５】
2017507138.tif 000031
【化１６】
2017507138.tif 000032
（Ｒは、常に独立して、Ｈ及びＣＨ３から選択される。）